ШИХТА ДЛЯ ИЗГОТОВЛЕНИЯ ОГНЕУПОРНОГО ИЗДЕЛИЯ, СПОСОБ ИЗГОТОВЛЕНИЯ ОГНЕУПОРНОГО ИЗДЕЛИЯ, ОГНЕУПОРНОЕ ИЗДЕЛИЕ, А ТАКЖЕ ПРИМЕНЕНИЕ СИНТЕТИЧЕСКОГО СЫРЬЕВОГО МАТЕРИАЛА

1. Шихта для изготовления огнеупорного изделия, включающая в себя следующие компоненты:
1.1 основной компонент по меньшей мере из одного огнеупорного керамического сырьевого материала, а также
1.2 по меньшей мере один синтетический сырьевой материал со следующими признаками:
1.2.1 синтетический сырьевой материал состоит из тел, причем тела имеют следующие признаки:
1.2.1.1 тела состоят из спеченных друг с другом зерен по меньшей мере из одного огнеупорного керамического сырьевого материала, причем
1.2.1.2 тела имеют долю глинистых минералов ниже 10% по массе относительно суммарной массы тел,
1.2.2 тела имеют отношение (толщина):(ширина):(длина) (1):(≥1 и ≤ длина):(≥3).
2. Шихта по п. 1, причем тела включают в себя спеченные друг с другом зерна по меньшей мере из одного из следующих огнеупорных керамических сырьевых материалов: магнезии, шпинели, корунда, диоксида циркония, форстерита, хромовой руды, циркониевого электрокорунда, циркониевого муллита, титаната алюминия, титаната магния или титаната кальция.
3. Шихта по меньшей мере по одному из предшествующих пунктов, причем тела имеют длину в диапазоне от 1 до 30 мм.
4. Шихта по меньшей мере по одному из предшествующих пунктов, причем по меньшей мере один огнеупорный керамический сырьевой материал основного компонента присутствует в виде зерен, и причем тела имеют длину, которая соответствует, по меньшей мере, длине среднего диаметра зерна самых крупных зерен основного компонента.
5. Шихта по меньшей мере по одному из предшествующих пунктов, причем тела присутствуют в шихте в объеме в диапазоне от 0,5 до 30% по объему относительно суммарного объема шихты.
6. Шихта по меньшей мере по одному из предшествующих пунктов, причем основной компонент присутствует в шихте в объемной доле от 70 до 99,5% по объему относительно суммарного объема шихты.
7. Шихта по меньшей мере по одному из предшествующих пунктов, причем основной компонент включает в себя по меньшей мере один из следующих огнеупорных керамических материалов: магнезию, обожженный доломит, шпинель, корунд, форстерит, хромит или муллит.
8. Шихта по меньшей мере по одному из предшествующих пунктов, причем основной компонент, а также тела присутствуют в шихте таким образом, что в изготовленном из шихты посредством керамического обжига огнеупорном изделии образованная из основного компонента область изделия, с одной стороны, и образованные из зерен области изделия, с другой стороны, отличаются в отношении их соответствующей структуры.
9. Способ изготовления огнеупорного изделия, включающий в себя следующие признаки:
9.1 обеспечение шихты по меньшей мере по одному из предшествующих пунктов,
9.2 обжиг шихты в огнеупорное изделие.
10. Огнеупорное изделие, включающее в себя следующие признаки:
10.1 первую область из связанных друг с другом зерен по меньшей мере из одного огнеупорного керамического сырьевого материала,
10.2 вторые области, причем вторые области имеют следующие признаки: 10.2.1 вторые области состоят из спеченных друг с другом зерен по меньшей мере из одного огнеупорного керамического сырьевого материала, причем
10.2.2 вторые области имеют долю глинистых минералов ниже 10% по массе относительно суммарной массы вторых областей,
10.2.3 вторые области имеют отношение (толщина):(ширина):(длина) (1):(≥1 и ≤ длина):(≥3),
10.3 вторые области расположены в первой области без порядка,
10.4 первая область, с одной стороны, и вторые области, с другой стороны, отличаются в отношении их соответствующей структуры.
11. Изделие по п. 10, причем вторые области включают в себя спеченные друг с другом зерна по меньшей мере из одного из следующих огнеупорных керамических сырьевых материалов: магнезии, шпинели, корунда, диоксида циркония, форстерита, хромовой руды, циркониевого электрокорунда, циркономуллита, титаната алюминия, титаната магния или титаната кальция.
12. Изделие по меньшей мере по одному из пп. 10-11, причем вторые области имеют длину в диапазоне от 1 до 30 мм.
13. Изделие по меньшей мере по одному из пп. 10-12, причем вторые области имеют длину, которая соответствует, по меньшей мере, длине среднего диаметра зерна самых крупных зерен первой области.
14. Изделие по меньшей мере по одному из пп. 10-13, причем вторые области присутствуют в изделии в объемной доле в диапазоне от 0,5 до 30% по объему относительно суммарного объема изделия.
15. Изделие по меньшей мере по одному из пп. 10-14, причем первая область присутствует в изделии в объемной доле от 70 до 99,5% по объему относительно суммарного объема изделия.
16. Изделие по меньшей мере по одному из пп. 10-15, причем первая область включает в себя спеченные друг с другом зерна по меньшей мере из одного из следующих огнеупорных материалов: магнезии, обожженного доломита, шпинели, корунда, форстерита, хромита или муллита.
17. Применение синтетического сырьевого материала со следующими признаками:
17.1 синтетический сырьевой материал состоит из тел, причем тела имеют следующие признаки:
17.1.1 тела состоят из спеченных друг с другом зерен по меньшей мере из одного огнеупорного керамического сырьевого материала, причем
17.1.2 тела имеют долю глинистых минералов ниже 10% по массе относительно суммарной массы тел,
17.1.3 тела имеют отношение (толщина):(ширина):(длина) (1):(≥1 и ≤ длина):(≥3),
17.2 синтетический сырьевой материал используется в шихте для изготовления огнеупорного изделия для уменьшения модуля упругости изготавливаемого из шихты огнеупорного керамического изделия.